(57)【特許請求の範囲】
【請求項１】
伸縮性を有する複数のカバーリング糸(１・１…)の各々が長手方向に沿って並列配置されると共に、経編地を形成する経編糸(３)によって経編組織が形成され、かつ、前記各カバーリング糸(１)が当該経編組織内に挿入一体化されて成る長手帯状の経編地であって、
前記カバーリング糸(１)に、シリコーンゴム糸（11）を芯糸として、このシリコーンゴム糸(11)の周囲に２本の熱可塑性繊維糸(12・12)が巻かれたダブルカバーリング糸が使用されると共に、
前記シリコーンゴム糸(11)には、直径が０．３〜２．０ｍｍのもの、また熱可塑性繊維糸(12)には、繊度が２０〜３３０ｄｔｅｘのものが使用されて、カバーリング糸(１)における熱可塑性繊維糸(12)のヨリ数が２００〜２５００ターン／ｍの範囲で、かつ、上ヨリのヨリ数が、下ヨリのヨリ数の６０〜８０％となっており、
更に前記経編地には、熱可塑性繊維糸(12)および経編糸(３)の軟化点温度以下の融点である低融点熱可塑性繊維糸がカバーリング糸(１)と共に引き揃えて挿入されて、この低融点熱可塑性繊維糸が編成後に加熱されることによって、カバーリング糸(１)の熱可塑性繊維糸(12)と経編糸(３)とが部分的に接着されていることを特徴とする伸縮性テープ。
【請求項２】
経編地の経編組織が、鎖編組織(Ｗ)による複数の編目ループ列を形成する鎖編糸(31)と、これらの編目ループ列同士を連結する緯挿入糸(32)によって形成され、かつ、各シリコーンゴム糸(11)が前記鎖編組織(Ｗ)内に挿入されていることを特徴とする請求項１記載の伸縮性テープ。
【請求項３】
経編地の経編組織が１／１トリコット編み、または１／２コード編みであることを特徴とする請求項１記載の伸縮性テープ。
【請求項４】
シリコーンゴム糸(11)の材料が、ミラブル型シリコーンゴムであることを特徴とする請求項１〜３の何れか一つに記載の伸縮テープ。
【請求項５】
熱可塑性繊維糸(12)と経編糸(３)との色彩が同一であることを特徴とする請求項１〜４の何れか一つに記載の伸縮性テープ。
【請求項６】
シリコーンゴム原材料を、略円形の複数の孔部が横一列に並んでなるダイ(Ｄ)を有する押出成形機から押し出して、
軟化状態の吐出直後に互いに隣接する糸条の側面同士を線接着させることによってリボン状に一体化した状態で引き取ってシリコーンゴム帯体(11ａ)を作製する一方、
このシリコーンゴム帯体(11ａ)を、フィードローラ(Ｒ)に供給して各糸条に分離してシリコーンゴム糸(11)を作製し、
鎖編組織(Ｗ)による複数の編目ループ列を形成する鎖編糸(31)と、その編目ループ列同士を連結する緯挿入糸(32)からなる経編テープに、前記シリコーンゴム糸(11)を鎖編組織(Ｗ)内に挿入させて一体に経編みすることを特徴とする伸縮性テープの製造方法。
【請求項７】
シリコーンゴム原材料を、略円形の複数の孔部が横一列に並んでなるダイ(Ｄ)を有する押出成形機から押し出して、
軟化状態の吐出直後に互いに隣接する糸条の側面同士を線接着させることによってリボン状に一体化した状態で引き取ってシリコーンゴム帯体(11ａ)を作製する一方、
このシリコーンゴム帯体(11ａ)を、フィードローラ(Ｒ)に供給して各糸条に分離してシリコーンゴム糸(11)を作製し、
長手方向に対して斜め左上がりの編組糸(２)の編組部(２Ｂ)と斜め右上がりの編組部(２Ａ)とを交互に上下させながら交錯させて、かつ、これらの右上がりの編組部(２Ａ)と左上がりの編組部(２Ｂ)との間に、前記シリコーンゴム糸(11)を長手方向に挿入一体化して長手帯状の組紐組織を形成することを特徴とする伸縮性テープの製造方法。
【請求項８】
リボン状に一体化したシリコーンゴム帯体(11ａ)を、ダブルカバーリング機のフィードローラ(Ｒ)に供給して各糸条に分離してシリコーンゴム糸(11)を作製した後、
所定倍率のドラフトを付与しながら前記ダブルカバーリング機の各スピンドル(Ｓ・Ｓ…)に巻き取ってから、これらシリコーンゴム糸(11)の周囲に熱可塑性繊維糸(12)をカバーリングすることを特徴とする請求項６または７記載の伸縮性テープの製造方法。
【請求項９】
シリコーンゴム糸(11)を芯糸にして熱可塑性繊維糸(12)をカバーリングしたカバーリング糸(１)を挿入する際、熱可塑性繊維糸(12)および経編糸(３)の軟化点温度以下の融点である低融点熱可塑性繊維糸を引き揃えて挿入して編成し、
この経編みしたテープを所定倍率の伸長状態にして、前記低融点熱可塑性繊維糸の融点以上かつ熱可塑性繊維糸(12)の軟化点温度以下で加熱することによって、前記カバーリング糸(１)の表面と編組糸(２)または経編糸(３)との交錯部位を部分的に接着させることを特徴とする請求項８記載の伸縮性テープの製造方法。
【発明の詳細な説明】
【技術分野】
【０００１】
本発明は、衣服用の伸縮性テープの改良、更に詳しくは、衣服の袖口や裾口あるいは腰回りなどの締め付けに好適であって、かつ、スリップイン現象を抑制することができる伸縮性テープおよびその製造方法に関するものである。
【背景技術】
【０００２】
周知のとおり、クリーンルームなどで着用する作業服は、体に付いた菌や微細な埃が外に漏れないように、袖口や裾口などと体を密着させる必要があり、その締め付け部分の生地に確実な伸縮性および密着性が要求される。
【０００３】
従来、かかる作業服の袖口や裾口などの締め付け部分においては、伸縮性テープや天然ゴム糸、ポリウレタン弾性糸と、一般の天然繊維や合成繊維とを用いて、組紐や編物、織物などでテープ状に形成したものがある。
【０００４】
ところで、かかる作業服は、滅菌するためにオートクレーブを用いる高温処理が繰り返されるため、この伸縮材料として用いられている天然ゴムなどは、高温処理を繰り返すことにより劣化して、徐々に伸縮性が弱まってしまい、袖口や裾口に隙間が生じて、其処から菌や塵埃が漏れるおそれがあるので、頻繁にゴムを交換したり、作業服自体を交換せねばならないという問題があった。
【０００５】
そのようなことから、高温処理の繰り返しに強いシリコーンゴム糸やフッ素ゴム糸と細い織糸で織られた帯状のゴム紐が提案されており（特許文献１参照）、クリーンルーム作業服に用いられている。
【０００６】
しかしながら、シリコーンゴムやフッ素ゴムの糸は、天然ゴムと同様に引っ張り強度が低いために、太い繊度の糸にして使用せねばならないという問題があった。
【０００７】
そして、このような太い繊度のシリコーンゴム糸やフッ素ゴム糸を、織物の経糸として使用した場合、この経糸が太くて曲げ剛性が高いために、交錯部における経糸が弾性復元力によって真っ直ぐになろうとして、緯糸が大きくクリンプした織構造になってしまい、緯糸の織密度を高めて強固に締め付けないと、経糸であるゴム糸が織物組織内から抜け易くなるという、所謂「スリップイン現象」が起こるという問題があった。
【０００８】
即ち、このスリップイン現象は、従来一般の衣料用伸縮性テープにおいて、両端を繋いだリング状の状態で伸縮が繰り返される際に、内部のゴム糸同士が直接接合されていないので、伸長されたゴム糸の弾性復元力によりゴム糸の端部が内部に逃げるという現象である。
【０００９】
ところが、あまりゴム糸を強固に締め付け過ぎた織物構造にすると、必要とする伸長率が得られ難いばかりか、織物自体が硬くなってしまい、折れ皺による外観不良を生じたり、肌触りが悪くなるおそれがあり、更には、生産効率も低下してしまうという問題があった。
【先行技術文献】
【特許文献】
【００１０】
【特許文献１】特開平１１−１５２６３９号公報（第２−３頁、図１−２）
【発明の概要】
【発明が解決しようとする課題】
【００１１】
本発明は、従来の衣服用の伸縮性テープに上記のような問題があったことに鑑みて為されたものであり、その目的とするところは、衣服の袖口や裾口あるいは腰回りなどの締め付けに好適であって、スリップイン現象を抑制することができる伸縮性テープを提供すること、およびこの伸縮性テープを合理的に製造することができる方法を提供することにある。
【課題を解決するための手段】
【００１２】
本発明者が上記課題を解決するために採用した手段を添付図面を参照して説明すれば次のとおりである。
【００１３】
即ち、本発明は、伸縮性を有する複数のカバーリング糸１・１…の各々を長手方向に沿って並列配置すると共に、経編地を形成する経編糸３によって経編組織を形成し、かつ、前記各カバーリング糸１が当該経編組織内に挿入一体化して構成される長手帯状の経編地において、
前記カバーリング糸１に、シリコーンゴム糸11を芯糸として、このシリコーンゴム糸11の周囲に２本の熱可塑性繊維糸12・12を巻いて構成されたダブルカバーリング糸を使用すると共に、
前記シリコーンゴム糸11には、直径が０．３〜２．０ｍｍのもの、また熱可塑性繊維糸12には、繊度が２０〜３３０ｄｔｅｘのものを使用して、カバーリング糸１における熱可塑性繊維糸12のヨリ数を２００〜２５００ターン／ｍの範囲で、かつ、上ヨリのヨリ数が、下ヨリのヨリ数の６０〜８０％に設定し、
更に前記経編地には、熱可塑性繊維糸12および経編糸３の軟化点温度以下の融点である低融点熱可塑性繊維糸をカバーリング糸１と共に引き揃えて挿入して、この低融点熱可塑性繊維糸を編成後に加熱することによって、カバーリング糸１の熱可塑性繊維糸12と経編糸３とを部分的に接着するという技術的手段を採用したことによって、伸縮性テープを完成させた。
【００１４】
また、本発明は、上記課題を解決するために、必要に応じて上記手段に加え、経編地の経編組織を、鎖編組織Ｗによる複数の編目ループ列を形成する鎖編糸31と、これらの編目ループ列同士を連結する緯挿入糸32によって形成して、かつ、各シリコーンゴム糸11を前記鎖編組織Ｗ内に挿入するという技術的手段を採用した。
【００１５】
更にまた、本発明は、上記課題を解決するために、必要に応じて上記手段に加え、経編地の経編組織を１／１トリコット編み、または１／２コード編みにするという技術的手段を採用した。
【００１６】
また、本発明は、伸縮性を有する複数のシリコーンゴム糸11・11…の各々を長手方向に沿って並列配置して、
長手方向に対して斜め左上がりの編組糸２の編組部２Ｂと斜め右上がりの編組部２Ａとを交互に上下しながら交錯して、かつ、これらの右上がりの編組部２Ａと左上がりの編組部２Ｂとの間に、前記シリコーンゴム糸11を長手方向に挿入一体化して長手帯状の組紐組織を形成するという技術的手段を採用したことによっても、伸縮性テープを完成させることができる。
【００１７】
また、本発明は、上記課題を解決するために、必要に応じて上記手段に加え、シリコーンゴム糸11を芯糸として、このシリコーンゴム糸11の周囲に熱可塑性繊維糸12をカバーリングしてカバーリング糸１を構成するという技術的手段を採用した。
【００１８】
更にまた、本発明は、上記課題を解決するために、必要に応じて上記手段に加え、シリコーンゴム糸11と編組糸２（２Ａ・２Ｂ）、またはシリコーンゴム糸11と経編糸３とを、これらの交錯部位において、低融点熱可塑ポリマーにより接着するという技術的手段を採用した。
【００１９】
更にまた、本発明は、上記課題を解決するために、必要に応じて上記手段に加え、シリコーンゴム糸11の直径を、０．３〜２．０ｍｍにして、かつ、破断伸度が３００％以上にするという技術的手段を採用した。
【００２０】
更にまた、本発明は、上記課題を解決するために、必要に応じて上記手段に加え、シリコーンゴム糸11の材料を、ミラブル型シリコーンゴムにするという技術的手段を採用した。
【００２１】
更にまた、本発明は、上記課題を解決するために、必要に応じて上記手段に加え、熱可塑性繊維糸12と、編組糸２（２Ａ・２Ｂ）または、経編糸３との色彩を同一にするという技術的手段を採用した。
【００２２】
更にまた、本発明は、上記課題を解決するために、必要に応じて上記手段に加え、熱可塑性繊維糸12の繊度を、２０〜３３０ｄｔｅｘにして、かつ、カバーリング糸１における熱可塑性繊維糸12のヨリ数を２００〜２５００ターン／ｍにするという技術的手段を採用した。
【００２３】
また、本発明は、シリコーンゴム原材料を、略円形の複数の孔部が横一列に並んでなるダイＤを有する押出成形機から押し出して、
軟化状態の吐出直後に互いに隣接する糸条の側面同士を線接着させることによってリボン状に一体化した状態で引き取ってシリコーンゴム帯体11ａを作製する一方、
このシリコーンゴム帯体11ａを、フィードローラＲに供給して各糸条に分離してシリコーンゴム糸11を作製し、
鎖編組織Ｗによる複数の編目ループ列を形成する鎖編糸31と、その編目ループ列同士を連結する緯挿入糸32からなる経編テープに、前記シリコーンゴム糸11を鎖編組織Ｗ内に挿入させて一体に経編みするという技術的手段を採用したことによって、伸縮性テープの製造方法を完成させた。
【００２４】
また、本発明は、シリコーンゴム原材料を、略円形の複数の孔部が横一列に並んでなるダイＤを有する押出成形機から押し出して、
軟化状態の吐出直後に互いに隣接する糸条の側面同士を線接着させることによってリボン状に一体化した状態で引き取ってシリコーンゴム帯体11ａを作製する一方、
このシリコーンゴム帯体11ａを、フィードローラＲに供給して各糸条に分離してシリコーンゴム糸11を作製し、
長手方向に対して斜め左上がりの編組糸２の編組部２Ｂと斜め右上がりの編組部２Ａとを交互に上下させながら交錯させて、かつ、これらの右上がりの編組部２Ａと左上がりの編組部２Ｂとの間に、前記シリコーンゴム糸11を長手方向に挿入一体化して長手帯状の組紐組織を形成するという技術的手段を採用したことによっても、伸縮性テープの製造方法を完成することができる。
【００２５】
また、本発明は、上記課題を解決するために、必要に応じて上記手段に加え、リボン状に一体化したシリコーンゴム帯体11ａを、ダブルカバーリング機のフィードローラＲに供給して各糸条に分離してシリコーンゴム糸11を作製した後、
所定倍率のドラフトを付与しながら前記ダブルカバーリング機の各スピンドルＳ・Ｓ…に巻き取ってから、これらシリコーンゴム糸11の周囲に熱可塑性繊維糸12をカバーリングするという技術的手段を採用した。
【００２６】
更にまた、本発明は、上記課題を解決するために、必要に応じて上記手段に加え、シリコーンゴム糸11を芯糸にして熱可塑性繊維糸12をカバーリングしたカバーリング糸１を挿入する際、熱可塑性繊維糸12および経編糸３の軟化点温度以下の融点である低融点熱可塑性繊維糸を引き揃えて挿入して編成し、
この経編みしたテープを所定倍率の伸長状態にして、前記低融点熱可塑性繊維糸の融点以上かつ熱可塑性繊維糸12の軟化点温度以下で加熱することによって、前記カバーリング糸１の表面と編組糸２または経編糸３との交錯部位を部分的に接着させるという技術的手段を採用した。
【発明の効果】
【００２７】
本発明にあっては、伸縮性を有する複数のシリコーンゴム糸の各々を長手方向に沿って並列配置して、経編地を形成する経編糸によって経編組織を形成して、かつ、前記各シリコーンゴム糸を当該経編組織内に挿入一体化して、長手帯状の経編地を形成したことによって、衣服の袖口や裾口あるいは腰回りなどの締め付けに好適であって、スリップイン現象を抑制することができる。
【００２８】
また、必要に応じて、本発明の伸縮性テープは、直径が０．３〜２．０ｍｍ、破断伸度が３００％以上であるシリコーンゴム糸を長さ方向に帯状で並列し、組紐または経編の編組糸で包含一体化することによって、耐熱性や耐薬品性が要求される衣服に対してより好適となる。
【００２９】
更にまた、シリコーンゴム糸を包含一体化した繊維構造自体は、柔軟で伸縮性を有しており、衣服の袖口や裾などの締め付けが柔軟で、皺が生じるようなことがなく、肌との密着性に優れている。
【００３０】
更にまた、組織を組紐や経編みとしたので、伸長された際には基材自体で挿入されたシリコーンゴム糸を強固に締め付ける方向に作用し、伸縮性テープの問題点である伸縮繰り返し時のスリップイン現象を抑制することができる。
【００３１】
更にまた、必要に応じて、シリコーンゴム糸を芯糸にして外周をカバーリングすることにより、表面凹凸による摩擦力をアップすることができ、更にまた、そのカバーリング糸と編組糸または経編糸との交点を低融点ポリマーで接着させることによって、スリップイン現象を確実に改善させることができることから、衣服用材料としての実用的利用価値は頗る高いものがあると云える。
【図面の簡単な説明】
【００３２】
【図１】本発明の第１実施形態の伸縮テープの構造を表わす正面図である。
【図２】本発明の第１実施形態のカバーリング糸の構造を表わす斜視図である。
【図３】本発明の第２実施形態の伸縮テープの構造を表わす正面図である。
【図４】本発明の実施形態の伸縮テープの製造工程を表わす説明断面図である。
【図５】本発明の実施形態の伸縮テープの製造工程を表わす説明斜視図である。
【発明を実施するための形態】
【００３３】
本発明を実施するための形態を、具体的に図示した図面に基づいて更に詳細に説明すると、次のとおりである。
【００３４】
『第１実施形態』
本発明の第１実施形態の構造を図１および図２に基づいて説明する。図中、符号11で指示するものはシリコーンゴム糸であり、また、符号３で指示するものは経編糸である。
【００３５】
本実施形態では、図２に示すように、シリコーンゴム糸11を芯糸として、このシリコーンゴム糸11の周囲に熱可塑性繊維糸12をカバーリングしてカバーリング糸１を構成することができる。
【００３６】
この際、熱可塑性繊維糸12と、経編糸３または緯挿入糸32との色彩を同一にすることができる。また、熱可塑性繊維糸12の繊度を、２０〜３３０ｄｔｅｘであって、かつ、この熱可塑性繊維糸12のヨリ数が２００〜２５００ターン／ｍにすることができる。
【００３７】
しかして、本実施形態の伸縮テープの構成は、まず、伸縮性を有する複数のシリコーンゴム糸11・11…の各々を長手方向に沿って並列配置する。本実施形態では、前記のように構成したカバーリング糸１を配置する。
【００３８】
そして、経編地を形成する経編糸３によって経編組織を形成して、かつ、前記各シリコーンゴム糸11を当該経編組織内に挿入して、長手帯状の経編地を形成する。
【００３９】
本実施形態では、経編地の経編組織（経編糸３）を、鎖編組織Ｗによる複数の編目ループ列を形成する鎖編糸31と、これらの編目ループ列同士を連結する緯挿入糸32によって形成する。そして、前記各シリコーンゴム糸11（カバーリング糸１）を鎖編組織Ｗ内に挿入する。
【００４０】
本実施形態では、シリコーンゴム糸11自身をできるだけ太くして、丸断面に近い形状にする方がスリップイン現象を抑制する上で好ましい。具体的には、シリコーンゴム糸11の太さとしては直径で０．３〜２．０ｍｍが好ましい。直径が０．３ｍｍ以下となると、上述したように経編糸３のシリコーンゴム糸11への締め付け効果が得られ難く、一方、直径が２ｍｍ以上となると、１本当たりの弾性復元力が強すぎるためにスリップインし易いことになるし、伸縮テープの表面がゴツゴツする問題もあるからである。
【００４１】
なお、図１に示す本実施形態の経編地は、経編糸３（鎖編糸31）による鎖編組織Ｗを３針挿入糸（緯挿入糸32）により一体化した経編地であり、その鎖編内にシリコーンゴム糸11を編地の長さ方向に挿入させたものである。
【００４２】
このように、シリコーンゴム糸11が鎖編組織Ｗに対してジグザグに挿入されているので経編地の中でシリコーンゴム糸11が移動し難く、特に、経編地が伸長された場合、経編糸３（鎖編糸31）による締め付けが強固になり、スリップインし難くなる。
【００４３】
また、経編地自身が伸縮性と柔軟性とを兼備しているので、伸長から戻った状態（着用した状態）でも、皺になったりせず柔軟な状態であり、例えばクリーンルーム用の防塵服として利用しても、肌との間に隙間ができるようなこともなく完全閉鎖機能を発揮させることができる。
【００４４】
なお、本実施形態における経編地の経編組織は、鎖編および緯挿入糸の組織に限らず、１／１トリコット編み、または１／２コード編、その他の挿入組織などの組み合わせによる他の組織でもよい。
【００４５】
また、本実施形態に使用されるシリコーンゴム糸11の材料は、ジメチルシリコーン生ゴム、メチルビニルシリコーン生ゴム、メチルフェニルシリコーン生ゴム、フロロシリコーン生ゴムなどを主成分とし、重合度が５，０００〜１０，０００のミラブル型シリコーンゴムを採用することができる。本実施形態において高い伸縮性を得るためには、メチルビニルシリコーン生ゴムを主成分としたミラブル型シリコーンゴムが最も好適である。
【００４６】
この際、メチルビニルシリコーン生ゴムに、シリカ系補強充填剤、湿潤剤、各種添加剤、可塑剤、加硫剤を混練した原料は、押し出し機により容易に製糸ができ、しかも糸にした際に高い伸度と糸表面のタック性が得られる。
【００４７】
このタック性は、シリコーンゴム中のビニル基と密接な関係が有り、ビニル基量Ｖｉ／Ｓｉ比として、０.０１未満であると高い伸度と高いタック性を示し、０.０１以上であると架橋密度が高すぎてタック性や物性が低下し、耐熱性にも悪影響を与える（Ｖｉ：シリコーンゴム中のビニル基量、Ｓｉ：シリコーンゴム中のケイ素原子量）。
【００４８】
なお、タック性に関しては、製品でのスリップイン現象を抑制する効果がある反面、高次加工性には不利となるが、摩擦抵抗を下げる油剤、あるいは粉末タルクなどで改善可能である。
【００４９】
また、本実施形態では、シリコーンゴム糸11自身の破断伸度は３００％以上であることが好ましい。衣料用伸縮テープにおいては、通常、着用する際に８０〜１２０％の伸長率で一旦伸ばされ、着用中には１０〜３０％伸長された状態で締め付けられているので、ゴム糸自身は３００％の破断伸度も必要ないともいえるが、シリコーンゴム糸11は、比較的強度が低いことから、出来るだけ破断伸度の高い糸を用いることにより無理な伸長による破断を防ぐことが好ましい。
【００５０】
なお、破断伸度が高いことは弾性率が低いということであるから、強度が懸念される細いゴム糸にしなくとも着用時の締め付けパワーを和らげることが可能となる。
【００５１】
また、伸縮テープ全体としての伸長率は８０％以上であることが好ましい。伸長率が８０％以下であると、着用の度に経編地自体の限界伸度まで無理矢理引き伸ばされるために、伸縮テープの繋ぎ目に大きな負荷が掛かり、弱点である繋ぎ目が破損されたり、ゴム糸のスリップインを起こす懸念があるからである。
【００５２】
なお、経編糸３の繊度としては３０〜４００ｄｔｅｘが好ましい。３０ｄｔｅｘ以下では経編地構造として疎になり、シリコーンゴム糸11への締め付けが弱くなりスリップイン現象の抑制効果が得られない。一方、繊度が４００ｄｔｅｘ以上となると構造的に密となりシリコーンゴム糸11への締め付けは強化される反面、生地自体が密であるために所望の伸度が得られ難くなるおそれがある。
【００５３】
また、本実施形態では、シリコーンゴム糸11と、経編糸３（鎖編糸31または緯挿入糸32）とを、これらの交錯部位において、低融点熱可塑ポリマーにより接着することができる。具体的工程については後述する。
【００５４】
『第２実施形態』
次に、本発明の第２実施形態の構造を図３に基づいて説明する。図中、符号２で指示するものは編組糸であり、右上がりの編組部２Ａと左上がりの編組部２Ｂとからなる。
【００５５】
本実施形態の構成は、まず、第１実施形態と同様、伸縮性を有する複数のシリコーンゴム糸11・11…の各々を長手方向に沿って並列配置する。
【００５６】
そして、テープの長手方向に対して斜め左上がりの編組糸２の編組部２Ｂと斜め右上がりの編組部２Ａとを交互に上下しながら交錯させて、かつ、これらの右上がりの編組部２Ａと左上がりの編組部２Ｂとの間に、前記シリコーンゴム糸11を長手方向に挿入一体化して長手帯状の組紐組織を形成する。
【００５７】
本実施形態における組紐組織は、編組糸による平打ちの１本組組織（平組織）である。即ち、編組糸２の右上がりの編組部２Ａと左上がりの編組部２Ｂが交互に上下しながら交錯し、その右上がりの編組部２Ａと左上がりの編組部２Ｂとの間にシリコーンゴム糸11を長さ方向に挿入したものである。
【００５８】
この際、挿入されたシリコーンゴム糸11は、編組糸２の右上がりの編組部２Ａと左上がりの編組部２Ｂの交錯点間に挟持されているので、組紐全体が伸長されるとそれぞれの編組部２Ａ・２Ｂの傾斜角が大きくなると同時に隣接する交錯点間距離が小さくなり、シリコーンゴム糸11への締め付けが強固になる。
【００５９】
このように、組紐組織においては、伸長されるに伴って、編組部２Ａ・２Ｂのシリコーンゴム糸11への締め付けが強固になるのでスリップインし難い。
【００６０】
本実施形態における編組糸２としては、通常一般に用いられている衣料用あるいは産業資材用に使われている糸種を採用することができ、例えば、ポリエステルやナイロンなどの嵩高捲縮糸のように編組糸２自身が伸縮性を有していれば、テープ自身の伸縮性に寄与するし、同時に挿入糸のシリコーンゴム糸11への締め付けも強化される。
【００６１】
また、編組糸２の繊度としては前記経編糸３と同じ理由により、３０〜４００ｄｔｅｘが好ましい。
【００６２】
なお、本実施形態の組紐組織にあっては、平打ち組紐の一本組組織（平組織）で説明したが、二本組組織（綾組織）など他の組織であっても構わないし、また、丸打ちの編組糸２であっても構わない。
【００６３】
＜製造方法について＞
本発明の第１実施形態における伸縮テープの製造方法を以下に説明する。まず、シリコーンゴム原材料を、略円形の複数の孔部が横一列に並んでなるダイＤ（図４参照）を有する押出成形機から押し出す。
【００６４】
次いで、軟化状態の吐出直後に互いに隣接する糸条の側面同士を線接着させることによってリボン状に一体化した状態で引き取ってシリコーンゴム帯体11ａを作製する。
【００６５】
そして、このシリコーンゴム帯体11ａを、フィードローラＲに供給して各糸条に分離してシリコーンゴム糸11を作製する。
【００６６】
然る後、鎖編組織Ｗによる複数の編目ループ列を形成する鎖編糸31と、その編目ループ列同士を連結する緯挿入糸32からなる経編テープに、前記シリコーンゴム糸11を鎖編組織Ｗ内に挿入させて一体に経編みする。
【００６７】
また、第２実施形態の伸縮テープの製造方法を以下に説明する。まず、シリコーンゴム原材料を、略円形の複数の孔部が横一列に並んでなるダイを有する押出成形機から押し出す。
【００６８】
次いで、軟化状態の吐出直後に互いに隣接する糸条の側面同士を線接着させることによってリボン状に一体化した状態で引き取ってシリコーンゴム帯体11ａを作製する。
【００６９】
そして、このシリコーンゴム帯体11ａを、フィードローラＲに供給して各糸条に分離してシリコーンゴム糸11を作製する。
【００７０】
然る後、長手方向に対して斜め左上がりの編組糸２の編組部２Ｂと斜め右上がりの編組部２Ａとを交互に上下させながら交錯させて、かつ、これらの右上がりの編組部２Ａと左上がりの編組部２Ｂとの間に、前記シリコーンゴム糸11を長手方向に挿入一体化して長手帯状の組紐組織を形成する。
【００７１】
なお、本実施形態では、リボン状に一体化したシリコーンゴム帯体11ａを、ダブルカバーリング機のフィードローラＲに供給して各糸条に分離してシリコーンゴム糸11を作製した後、
所定倍率のドラフトを付与しながら前記ダブルカバーリング機の各スピンドルＳ・Ｓ…に巻き取ってから、これらシリコーンゴム糸11の周囲に熱可塑性繊維糸12をカバーリングすることができる。
【００７２】
また、本実施形態では、シリコーンゴム糸11を芯糸にして熱可塑性繊維糸12をカバーリングしたカバーリング糸１を挿入する際、熱可塑性繊維糸12および経編糸３の軟化点温度以下の融点である低融点熱可塑性繊維糸を引き揃えて挿入して編成し、この経編みしたテープを所定倍率の伸長状態にして、前記低融点熱可塑性繊維の融点以上かつ熱可塑性繊維糸12および経編糸３の軟化点温度以下で加熱することによって、前記カバーリング糸１の表面と経編糸３との交錯部位を部分的に接着させることができる。
【００７３】
なお、組紐や経編の組織構造だけでシリコーンゴム糸11のスリップイン現象をより確実に阻止するためのグリップ力向上のために、図２に示すように、表面平滑なシリコーンゴム糸11を芯糸にして熱可塑性繊維糸12でカバーリングしてカバーリング糸１を構成すれば、このカバーリング糸１により表面凹凸が得られる。
【００７４】
更に、染色が不可能なシリコーンゴム糸11に対して、熱可塑性繊維糸12を編組糸２または経編糸３と同種の可染性の繊維とすれば同色となり、外観上のシリコーンゴム糸11の異色による見栄えの問題が解決される。
【００７５】
なお、カバーリングする熱可塑性繊維糸12の繊度としては２０〜３３０ｄｔｅｘで、編組糸２または経編糸３と同種であることが好ましい。カバーリングする糸の繊度が大きい方がシリコーンゴム糸11表面の凹凸が大きくなり、また少ないヨリ数でシリコーンゴム糸の表面を被覆することが出来て好ましいが、全体が太くなってテープ表面がゴツゴツし過ぎないように３３０ｄｔｅｘ以下が好ましく、また、繊度が２０ｄｔｅｘ以下となると、シリコーンゴム糸11表面の凹凸が得難いし、表面を被覆するために沢山のヨリ数が必要になることからコスト高になる。
【００７６】
また、カバーリングの方法としては、カバーリングする熱可塑性繊維糸12だけのシングルカバーリングでも構わないが、図２に示すように２周の糸条によるダブルカバーリングを採用することにより、カバーリングされた糸の旋回によるトルクが相殺して打ち消されるので好ましい。
【００７７】
この際、カバーリングのヨリ数は、カバーリングする熱可塑性繊維糸12やシリコーンゴム糸11の繊度に関係するが、２００〜２５００Ｔ／ｍが好ましく、ダブルカバーリングの場合、上ヨリ（外側の糸のヨリ）は下ヨリの６０〜８０％のヨリ数にしておけばトルクが生じることなく取り扱い易い糸となる。
【００７８】
即ち、カバーリングが２００Ｔ／ｍ以下では、繊度の大きいカバーリングの糸を用いてもシリコーンゴム糸11の表面を被覆するのに難しく、表面が明らかに見えるという問題があるからであり、２５００Ｔ／ｍ以上となると、被覆は完ぺきとなるもののカバーリング糸がシリコーンゴム糸表面に綺麗に隙間なく並んでしまうので、表面凹凸が得られないことと、生産効率が低下することからコストアップとなるからである。
【００７９】
また、カバーリングされたシリコーンゴム糸11は、経編糸（または編組糸）と交錯部において、低融点熱可塑ポリマーにより部分的に接着されていることが好ましい。即ち、シリコーンゴム糸11が熱可塑性繊維糸12により強固にカバーリングされている場合、その両者間ではスリップするようなことはないので、そのカバーリングした熱可塑性繊維糸12と経編糸３または編組糸２とを接着することにより、シリコーンゴム糸11がスリップすることを完全に防ぐことが可能である。
【００８０】
ただし、余り強固に全体を接着させると、伸縮テープ自体の伸びが抑制されるおそれがあるので、点接着であることが好ましい。
【００８１】
また、この際、低融点熱可塑ポリマーとしては、融点が１１０〜１６０℃程度の共重合のポリアミドやポリエステルなどを採用することができる。
【００８２】
以下、具体的な製造方法としては、まず、重合度５，０００〜１０，０００のシリコーン生ゴムを主成分に、シリカ系補強性充填剤、湿潤剤、各種添加剤を配合したミラブル型のシリコーンゴム原料を横一列に並んだ複数の吐出孔（図４に示す形状）を有する押し出し機で糸条に押し出す。
【００８３】
次いで、吐出直後に熱風で加熱して硬化させると同時に互いに隣接する糸条の側面同士を線接着させてリボン状に一体化した状態でシリコーンゴム糸11を製糸する。
【００８４】
この際、横一列に並んだ複数の吐出孔の数としては多い方が生産効率の面から好ましいが、吐出量が増えるなど設備が大型化してコストアップなるので、１０〜４０個が好ましい範囲である。
【００８５】
このように、複数本のシリコーンゴム糸11をリボン状に一体化させておくことにより、ボビンなどに巻き取らなくてもカートンケースなどに垂れ流しで収納することができ、糸同士で縺れるようなことがなく引き出せるメリットがある。
【００８６】
そして、図５に示すように、リボン状に一体化されたシリコーンゴム糸11は、カートンケースに垂れ流されて収納されており、カバーリング機の回転数と同期したフィードローラ（供給ニップローラ）Ｒにより一定速度で引き出され、所定の倍率のドラフトを掛けながら下ヨリのカバーリング糸ボビン（中空スピンドルＳ・Ｓ…）に挿通してＺヨリでカバーリングされる。
【００８７】
次いで、上ヨリのカバーリング糸ボビン（中空スピンドルＳ・Ｓ…）内を通過させてＳヨリのカバーリングがなされて、一定の表面速度で回転する巻き取りボビンにより巻き取られる。
【００８８】
この際、シリコーンゴム糸11のドラフト倍率は、巻き取りボビンの速度とフィードローラＲの表面速度との比率で、その倍率によりカバーリングされた糸での伸度が決まる。
【００８９】
また、編組糸あるいは経編工程でのドラフトを掛ける倍率とカバーリングされた糸の伸度をほぼ等しくしておくと、編組みあるいは経編み工程において一定のドラフトを掛ける供給装置が無くとも、それぞれシリコーンゴム糸に高い張力を掛けて供給すれば、伸びが最大まで伸ばされた状態（＝カバーリングされた糸の伸び）で供給されるので、各糸のドラフトはほぼ一定に揃う。
【００９０】
なお、リボン状に一体化されたシリコーンゴム糸11は、隣接するシリコーンゴム糸11と線状で接着されているだけであるから、フィードローラＲの直後に櫛状のセパレータピンを備えて置くことにより、各スピンドルＳ・Ｓ…に挿入される前に各シリコーンゴム糸11に簡単に分離することができる。
【００９１】
このように、シリコーンゴム糸11をリボン状に一体化させておくことにより、各シリコーンゴム糸11のドラフトが一定となり品質の安定した糸が得られる。
【００９２】
また、カバーリングされたシリコーンゴム糸11は、組紐組織の場合、編組糸が巻かれた駒を回転移動させる羽車の中心孔を組紐機の下方から通して編組みすることに図３に示すように左上がりの編組部２Ｂと右上がりの編組部２Ａとの間にシリコーンゴム糸11を長さ方向に挿入することができる。
【００９３】
一方、経編組織（鎖編組織）の場合は、鎖編みによる複数の編目ループ列を形成する経編糸３（鎖編糸31）と、その編目ループ列同士を連結する緯挿入糸32からなる経編テープに、（カバーリングした）シリコーンゴム糸11を所定倍率ドラフトされた状態で鎖編内に挿入させる。
【００９４】
なお、シリコーンゴム糸11は、（熱可塑性繊維糸12による）カバーリングなしで挿入させることもでき、この際、糸表面にタックがあるためにガイドなどとの摩擦が大きい場合には、摩擦抵抗を下げる目的で滑りの良好な油剤あるいは粉末タルク等を付与して編成し、編成後に精錬加工で落とせばよい。
【００９５】
また、本実施形態において、編成する機種としては、クロチェット編機（ラシェリーナー編機）シングルラッセル編機、ダブルラッセル編機の中から選ばれた編機で編成することができ、中でもクロチェット編機であれば仕掛けが簡単であるから効率よく生産することができて好ましい。
【００９６】
更にまた、前述したように、カバーリングされたシリコーンゴム糸11と編組糸２または経編糸３との交錯部において低融点熱可塑ポリマーにより部分的に接着させる方法としては、カバーリングされたシリコーンゴム糸11を挿入する際に、糸状に成形した低融点熱可塑ポリマー（低融点ポリマー糸）をカバーリングされたシリコーンゴム糸11と引きそろえて挿入させ、この低融点ポリマー糸の融点温度以上で加熱し、冷却することにより接着させることができる。
【００９７】
なお、加熱する際には、編機上、あるいはオフラインでも良いが、編地は編成時の伸長状態で行う必要がある。
【００９８】
また、低融点ポリマー糸としては共重合のポリアミド、ポリエステルなどのマルチフィラメント糸であれば短時間で溶融し、しかも溶融時に熱収縮で切断分離して編組糸との交点に集合し易いので好ましい。
【００９９】
更にまた、低融点ポリマー糸の繊度は、３０〜２２０ｄｔｅｘ程度が好ましく、３０ｄｔｅｘ以下では接着効果が得られないし、また、２２０ｄｔｅｘ以上となると接着が強固になり過ぎて伸縮性が阻害される問題点がある。
【０１００】
＜製造条件について＞
本実施形態の伸縮テープの具体的な製造条件を以下に示す。
（１）メチルビニルシリコーン生ゴムを主成分とするミラブル型シリコーンゴム原料を押し出し成形にて直径０．６５ｍｍ、３０連のリボン状のシリコーンゴム糸を製糸した。
（２）得られたシリコーンゴム糸は強度が７．０ＭＰa、破断伸度が５００％で、高次加工に十分耐える特性であった。
（３）次いで、ダブルカバーリング機で以下に示す条件でダブルカバーリング加工を行った。
【０１０１】
機      種                        片岡製ダブルカバーリング機
カバーリング糸種（上糸、下糸）    ポリエステルマルチフィラメント  ８４ｄｔｅｘ
上ヨリ数（Ｔ／ｍ）                １５００
下ヨリ数（Ｔ／ｍ）                １２００
ドラフト率（％）                  ３５０
【０１０２】
次いで、クロチェット編機を用い、次に示す条件で、伸縮性テープを製作した。
機    種                          １５Ｇ  クロチェット編機
糸    種  鎖編糸                  ポリエステル加工糸  １６７ｄｔｅｘ
緯挿入糸                同上
組  織                            図１に示す組織
編  幅（ｍｍ）                    ３５
シリコーンゴム糸本数（本／幅）    ２２
シリコーンゴム糸ドラフト率（％）  ４５０（最大伸びの張力付与）
【０１０３】
このようにして得られた伸縮性テープは最大伸度４５０％、３０％伸長時のパワーが３３５ｃＮ／３５ｍｍで、製品として十分な機能を発揮するものであった。また、スリップインに関しては、長さ５５ｃｍに切断し、端部同士を２０ｍｍ重ねてミシンで２条縫製して５０回伸長回復の繰り返しテストを行った結果、十分な強度が得られた。
【符号の説明】
【０１０４】
１    カバーリング糸
11    シリコーンゴム糸
11ａ  シリコーンゴム帯体
12    熱可塑性繊維糸
２    編組糸
２Ａ  右上がりの編組部
２Ｂ  左上がりの編組部
３    経編糸
31    鎖編糸
32    緯挿入糸
Ｗ    鎖編組織
Ｒ    フィードローラ
Ｓ    スピンドル
Ｄ    ダイ
【図１】
0005671325.tif 000002
【図２】
0005671325.tif 000003
【図３】
0005671325.tif 000004
【図４】
0005671325.tif 000005
【図５】
0005671325.tif 000006